(57)【特許請求の範囲】
【請求項１】
紫外線レーザー光を照射して、光ファイバー長手方向の屈折率変調振幅にアポダイゼーションを付与したファイバーグレーティングを作製する方法において、
紫外線レーザー光を位相マスクへ入射させ、その回折現象を利用して±１次回折光の２つのビーム束に分岐して、入射紫外線レーザー光の該位相マスクへの入射光軸に対して対称に配置された２つのミラーで２つのビーム束をそれぞれ反射させ、前方に配置された光ファイバーの位置において２つのビーム束を交差させ、干渉を誘起させる２光束干渉装置を用い、
紫外線レーザー光を、ファイバーグレーティング作製に必要な通常の照射時間の半分の時間照射した後、
２つのミラーを互いに対称に等量の微小角度回転させる制御を施し、
ファイバーグレーティングの両終端において最初のファイバーグレーティングとは逆位相となる２つ目のファイバーグレーティングを、残り半分の時間、同じ位置に、同じ長さにわたって、同一パワーの紫外線レーザー光を連続して照射して、
近接して異なる反射波長の２つのファイバーグレーティングを重ねて形成する
ことによりアポダイゼーションを付与することを特徴とするファイバーグレーティングの製造方法。
【請求項２】
請求項１記載のファイバーグレーティングの製造方法における前記２つのミラーの回転において、入射紫外線レーザー光軸に対して互いに対称に次式で指定される大きさの角度ε0と略同一の大きさの角度εだけ回転させ、
１つ目のファイバーグレーティングの上に重ねて、略同一時間、同じパワーの紫外線レーザー光を照射し、２つ目のファイバーグレーティングを形成する
ことによりアポダイゼーションを付与することを特徴とするファイバーグレーティングの製造方法。
【数１】
0004448922.tif 000034
ここでλFBGはファイバーグレーティングの反射波長で、neffは光ファイバーの実効屈折率で、ＬFBGはファイバーグレーティングの長さで、θは２光束干渉法装置における位相マスクの１次光回折角度で、αは２光束干渉装置における２つのミラーの入射光軸から互いに対称に回転する角度である。
【請求項３】
請求項２記載のファイバーグレーティングの製造方法における前記回転角度εが、同項に規定する大きさの角度ε0を用いて、0.75×ε0以上で、かつ1.25×ε0以下の範囲内の大きさである
ことによりアポダイゼーションを付与することを特徴とするファイバーグレーティングの製造方法。
【請求項４】
請求項２記載のファイバーグレーティングの製造方法における前記ファイバーグレーティング長を所望の長さＬFBGとし、２つのミラーを対称に同項で規定する回転角度ε0回転させ、ファイバーグレーティング長が0.75×ＬFBG以上で、かつ1.25×ＬFBG以下の範囲内の大きさである
ことによりアポダイゼーションを付与することを特徴とするファイバーグレーティングの製造方法。
【請求項５】
請求項１記載のファイバーグレーティングの製造方法における前記２つのファイバーグレーティングの反射波長がきわめて近接しており、その差Δλの大きさが次式の範囲内にある
ことによりアポダイゼーションを付与することを特徴とするファイバーグレーティングの製造方法。
【数２】
0004448922.tif 000035
【請求項６】
請求項１記載のファイバーグレーティングの製造方法における前記光ファイバーの配置位置において、入射紫外線レーザー光軸からのファイバーグレーティングの長手方向中央部のズレ量の大きさｓがファイバーグレーティング長ＬFBGの１／５以下である
ことによりアポダイゼーションを付与することを特徴とするファイバーグレーティングの製造方法。
【請求項７】
請求項１記載のファイバーグレーティングの製造方法における前記２つ目のファイバーグレーティング形成のための紫外線レーザー光照射時間Ｔ2と１つ目ファイバーグレーティング形成のための紫外線レーザー光照射時間Ｔ1の間に次式の関係が成り立つ
ことによりアポダイゼーションを付与することを特徴とするファイバーグレーティングの製造方法。
【数３】
0004448922.tif 000036
【請求項８】
請求項１記載のファイバーグレーティングの製造方法における前記２つのミラーを互いに対称に等量の微小角度を回転させる制御において、
該ミラー回転の回数を（Ｎ−１）回とし、
近接して異なる反射波長のＮ個（Ｎは整数で、かつ、２の倍数）のファイバーグレーティングを重ねて形成せしめ、
Ｎ個のファイバーグレーティングは両終端における位相ズレの総和が、両終端においてそれぞれ略ゼロとなるように（Ｎ−１）回の微小角度回転を施し、
それぞれのファイバーグレーティングには、ファイバーグレーティング作製に必要な通常の照射時間の１／Ｎの照射時間、同じ位置に、同じ長さにわたって、同一パワーの紫外線レーザー光を照射して、
近接して異なる反射波長のＮ個のファイバーグレーティングを重ねて形成する
ことによりアポダイゼーションを付与することを特徴とするファイバーグレーティングの製造方法。
【請求項９】
請求項１からなる製造方法を具備してなる２光束干渉法ファイバーグレーティング製造装置。
【発明の詳細な説明】
【技術分野】
【０００１】
本発明は、光ファイバーに、特定の波長の光を反射させる回折格子であるファイバーグレーティングを、紫外線レーザー光を照射して形成する方法およびその装置に関するものである。
【背景技術】
【０００２】
光ファイバーに形成したファイバーグレーティング（ファイバーブラッググレーティングともいう）は、光ファイバーのコア部に周期的な屈折率変化を与えたもので、入射した光の特定波長の光のみを反射し、他の光はすべて通過させる光フィルターである。例えば、非特許文献１および非特許文献２に述べられているように、ファイバーグレーティングは伝送損失が少なく、優れた反射特性および透過特性を有しており、光信号を利用する各種デバイス、装置、システムに、例えば、高密度波長多重光通信機器、レーザーダイオード外部共振器、ファイバーレーザー共振器、温度・歪み等の各種センサー等々に、広く応用展開されている。
【０００３】
ファイバーグレーティングの反射波長λFBGは、光ファイバーのコア部の実効屈折率ｎeffと屈折率変調の周期、すなわちグレーティング周期Λ、によって、
【０００４】
【数１】
0004448922.tif 000002
【０００５】
として決まる。光ファイバーの屈折率をその長手方向に周期的に変化させてグレーティングを形成するには、通常、被覆樹脂を除去した光ファイバーにその長手方向に側面から、グレーティング周期に対応する周期的な強度分布を持たせた紫外線を照射し、光ファイバーのコア部にドープされているゲルマニウム（Ｇｅ）の紫外線に対する光誘起反応に基づく屈折率上昇の現象を利用してなされる。形成される屈折率変調の周期Λは、例えば、光ファイバーの実効屈折率ｎeffが約１．４４７で、光通信によく用いられる波長の約１５５０ｎｍに対しては、式（１）の関係式から、Λ＝０．５３６μｍとなる。良好な光信号の反射特性を得るためにファイバーグレーティングは、通常、この大きさの周期を約５ｍｍから数１０ｍｍの長さに渡って形成され、１０ｍｍ長のファイバーグレーティングではその周期の個数は、１０ｍｍ／０．５３６μｍとなり、すなわち約１万９千個のグレーティングが形成されている。
【０００６】
このようなファイバーグレーティングを形成する方法としては、例えば、非特許文献１および非特許文献２に述べられているように、大きく分けて、位相マスク法と２光束干渉法が知られている。
位相マスク法では、光ファイバーを位相マスクに近接乃至は接触させて配置し、位相マスクを介して光ファイバーに紫外線レーザー光を照射し、位相マスクによって回折される＋1次光と−１次光を光ファイバーの位置で干渉させ、周期Λの干渉縞からなる紫外光強度分布を形成し、これによって光ファイバーの長手方向に周期的屈折率変調をそのコア部に誘起させて形成する方法である。
後者の２光束干渉法は、紫外線レーザー光を２つのビームに分岐し、その後、２つのビームを光ファイバーの位置で交差させて干渉させ、周期Λの干渉縞からなる紫外光強度分布を形成し、これによって光ファイバーの長手方向に周期的屈折率変調をそのコア部に形成する方法である。この方法の最も基本的な実現方法は、特許文献１、特許文献２および非特許文献３に開示されており、そこでは入射紫外線レーザー光は、約５０％を透過させ残りの約５０％を反射させるビームスプリッタ−（ビーム分岐器ともいう）を用いて２つに分岐させ、それぞれのビームはミラーを用いて光ファイバーの位置で交差させる構成でなされる。２光束干渉法は、光ファイバーの位置で２つのビームが交差する角度を変えることで、干渉縞の周期Λを変えることができ、これに比例して式（１）の反射波長λFBGが変わるため、作製されるファイバーグレーティングの反射波長を制御することが容易に可能であると言う特徴を有している。  
【０００７】
非特許文献４では、位相マスクをビームスプリッタ−（ビーム分岐器ともいう）として用いて紫外線レーザー光を２つのビームに分岐し、２つのミラーでそれぞれのビームを反射させ光ファイバーの位置で交差させて干渉させる構成で、ミラーの角度を変えるだけでファイバーグレーティングの反射波長を約２５０ｎｍにわたって変えることが可能であることを、透過阻止量が−２８ｄＢに達する強いファイバーグレーティングを実験で作製して示している。
【０００８】
本発明でいう「紫外線レーザー光を位相マスクへ入射させ、その回折現象を利用して±１次回折光の２つのビーム束に分岐して、入射紫外線レーザー光の該位相マスクへの入射光軸に対して対称に配置された２つのミラーで２つのビーム束をそれぞれ反射させ、前方に配置された光ファイバーの位置において２つのビーム束を交差させ、干渉を誘起させる２光束干渉装置」とは、位相マスクをビーム分岐器として用い、入射紫外線レーザー光をその位相マスクによる回折現象を利用して２つの１次回折光のビーム束に対称に分岐して、入射紫外線レーザーの位相マスクへの入射光軸に対して対称に配置された２つのミラーで２つの分岐したビーム束をそれぞれ反射させ、光ファイバーの位置において交差させ、干渉を誘起させる２光束干渉法に基づきファイバーグレーティングを形成する装置（たとえば図４の構成）を意味する。
【０００９】
このようにして光ファイバーに紫外線レーザー光を照射してファイバーグレーティングを形成する場合、非特許文献１および非特許文献２に記載されているように、光ファイバーのコア部に紫外線で誘起される屈折率変調が図１（ａ）に示すようにファイバーグレーティング長手方向全長に渡って一様なときは反射スペクトルにおいてサイドローブ（側波帯ともいう）が図１（ｂ）のように反射中心波長のとなりに長波長側と短波長側に数多く出て来る。これに対して、屈折率変調の振幅が図１（ｃ）のようにスムーズに上昇して下降する屈折率分布を与えれば、図１（ｄ）のようにサイドローブは大きく抑えられるか、あるいは皆無とすることが可能である。このような屈折率分布を持たせることはアポダイゼーションと呼ばれ、より単一波長に近い良好なスペクトルが得られることが理論的にも知られ、例えば、非特許文献１および非特許文献２に詳述されている。屈折率変調の周期は通常数万個あるが、図１（ａ）および（ｃ）では理解を容易にするため、その数を少なくして示した。
【００１０】
このようなアポダイゼーションを付与したファイバーグレーティングを形成する１つの手法として、まず、紫外線レーザー光の干渉を用いて図２（ａ）に示すように屈折率変調を光ファイバー長手方向に形成し、次にこの長手方向屈折率変調分布の包絡線と逆の形状を持つ屈折率分布を紫外線レーザー光の干渉なしで図２（ｂ）のように形成して、図２（ａ）に重畳させることで、図２（ｃ）に示すようなアポダイゼーション付きファイバーグレーティングを形成する方法がある。ここで、図２（ａ）のグレーティングと図２（ｂ）のバックグラウンドの屈折率分布は、順序は逆に形成してもよく、あるいは同時に形成してもよい。  
【００１１】
図２（ａ）に示すような屈折率変調を光ファイバー長手方向に形成するためには、照射する紫外線レーザーに光ファイバー長手方向に強度分布を持たせることが必要である。特許文献３では、位相マスク法で、光ファイバーを位相マスクに近接乃至は接触して配置し、位相マスク側から入射させる紫外線レーザー光を三角形状のスリットを通して照射し、この三角形状のスリットを光ファイバーと直角方向に駆動させて、強度分布を持たせてアポダイゼーションを付与する方法が開示されている。この特許文献３では三角形状のスリットが用いられているが、他の形状のスリットを用いたりあるいはスリットの駆動速度を制御してガウジアン分布やコサイン分布の強度分布を得ることは可能である。また、これらのスリットと同じ形状で、スリットによる光通過とスリットによる光阻止を逆にしたパターンのスリットを作製して、これを介して、位相マスクなしで紫外線レーザー光を光ファイバーに照射すれば、図２（ｂ）のバックグラウンドの屈折率分布を得ることも可能であり、このこともこの特許文献３に開示されている。三角形状スリットと位相マスクを介して紫外線レーザー光を照射して図２（ａ）の屈折率変調を形成し、次に位相マスクをはずして同一形状三角形で逆パターンのスリットを介して同じ紫外線レーザー光を照射して図２（ｂ）の屈折率を形成してアポダイゼーションを付与した図２（ｃ）のファイバーグレーティングを形成する方法も、この文献に開示されている。
【００１２】
特許文献４では、位相マスク法で、光ファイバーを位相マスクに近接乃至は接触して配置し、紫外線レーザー光をビームスプリッタ―で２つに分岐し、一方の紫外線レーザービームに強度分布を持たせて位相マスクの側から照射して、位相マスクによる回折光を干渉させて光ファイバーに干渉縞を形成し、同時に他方の紫外線レーザービームを光ファイバーの側から強度分布を持たせて、位相マスクなしで光ファイバーに照射して、アポダイゼーションを付与したファイバーグレーティングを形成する方法が開示されている。前者の紫外線レーザービームが図２（ａ）の屈折率分布を、後者の紫外線レーザービームが図２（ｂ）の屈折率分布を形成し、その結果、図２（ｃ）の屈折率分布が得られる構成であり、特許文献３と考え方は同じである。
【００１３】
非特許文献５では、位相マスクを用いて入射ビームを対称に２分岐する２光束干渉法のファイバーグレーティング作製装置で、２つのビームが光ファイバーに入射して交差する前に、一方のビームの光路にくさび状光学位相板（ウェッジともいう）を挿入して他方のビームとの間に光路差および光路差の分布を持たせて光ファイバーで交差させる構成とし、まずファイバーグレーティングをくさび状光学位相板の挿入なしで形成し、続けて重ね描きで２つ目のファイバーグレーティングをくさび状光学位相板を挿入して形成し、これら２つのファイバーグレーティングの長手方向屈折率変調周期の位相をファイバーグレーティングの中央部で同じとし端部で逆位相となるようにくさび状光学位相板の断面形状と一方の光路への挿入量を調整して、ファイバーグレーティングの屈折率変調にモアレ干渉をもたせることでアポダイゼーション付与が可能であると述べている。しかしながら、この方法では、反射波長の異なるファイバーグレーティング作製に対しては、くさび状光学位相板の断面におけるくさび角度が異なるので、別のくさび角度のくさび状光学位相板にその都度取り替えなければならない。また、作製するファイバーグレーティングの長さが異なれば、このくさび角も、当然、変えなければならない。さらに、２光束干渉装置の２つのビーム束の一方だけの光路に挿入するため、ファイバーブグレーティングの長手方向にその中央部を中心に対称となるようにくさび状光学位相板の形状とその挿入量を選定しなければならず、これらの調整はきわめて煩雑である。位相マスクを用いて入射ビームを対称に２分岐する２光束干渉法装置の最大の特徴は、その光学部品のすべてが位相マスクへの入射光軸に対して対称に配置されていることでこれによって高い再現性で高精度のファイバーグレーティング製造が可能であるが、この非特許文献５のアポダイゼーション付与方法ではこの対称性をこわしてしまうという大きな欠点があり、高い再現性でのファイバーグレーティング製造が損なわれる可能性がある。
【００１４】
【非特許文献１】Raman Kashyap: “Fiber Bragg Gratings   Academic Press, (1999).
【非特許文献２】Andreas Othonos, Kyriacos Kalli; “Fiber Bragg Gratings   Artech House, Inc., (1999).
【特許文献１】USP-4,725,110; William H. Glenn, Gerald Meltz, Elias Snitzer,“Method for impressing gratings within fiber optics”, February 16, 1988.
【特許文献２】USP-4,807,950; William H. Glenn, Gerald Meltz, Elias Snitzer,“Method for impressing gratings within fiber optics”, February 28, 1989.
【非特許文献３】G. Meltz, W. W. Morey, W. H. Glenn; “Formation of Bragg gratings in optical fibers by a transverse holographic method,  Optics Letters, Vol. 14, No. 15, pp. 823-825 (1989).
【非特許文献４】R. Kashyap; “Assesment of tuning the wavelength of chirped and unchirped fibre Bragg grating with single phase mask,  Electronic Letters, Vol. 34, No. 21, pp. 2025-2026 (1998). )
【特許文献３】特開２００４−２９４８８；村山学、竹田亨、藤田盛行、“ファイバーグレーティングの製造装置及び製造方法”(2004).
【特許文献４】特開２０００−６６０４１；今村一雄、中井忠彦、須藤恭秀、“ファイバーグレーティングの作製方法及び作製装置”(2000).
【非特許文献５】H. G. Frohlich, R. Kashyap; “Two methods of apodisation of fibre Bragg grating,  Optics Communications, Vol. 157, pp. 273-281 (1998).
【発明の開示】
【発明が解決しようとする課題】
【００１５】
ファイバーグレーティングにアポダイゼーションを付与するために反射波長の異なる２つのファイバーグレーティングを重ね合せて１つのファイバーグレーティングを形成する手法は、図３に示すように、その理屈はきわめて明瞭でありかつシンプルである。すなわち、まず１つ目のファイバーグレーティング（図３（ａ）の実線）を形成し、反射波長が若干異なる２つ目のファイバーグレーティング（図３（ａ）の点線）を続けてその上に重ねて形成し、２つのファイバーグレーティングを重ね合わせた結果として図３（ｂ）に示す屈折率分布が得られるようにできれば、良好なアポダイゼーションが付与されることになる。しかしながら、図３（ｂ）に示すようなアポダイゼーション付き屈折率分布を実現するためには、２つのファイバーグレーティングの屈折率分布が正確に図３（ａ）のような位相関係になっていなければならない。なお、屈折率変調の周期は、通常、数万個あるが、図では理解を容易にするため、その数を少なくして示した。
【００１６】
非特許文献５ではくさび状光学位相板を挿入して図３（ｂ）を実現することが可能であると述べているが、くさび状光学位相板のくさび角度、断面でのくさび長、２光束の一方のビーム束に挿入する量が正確に制御されなければならない。アポダイゼーション付与ができたと主張されているが、ファイバーグレーティングの量産で必須となる再現性に関しては何ら説明がなされていない。さらに、反射波長の異なるファイバーグレーティングの作製に対しては、くさび状光学位相板の断面におけるくさび角度が異なるので、別のくさび角度のくさび状光学位相板に取り替えなければならなくなり、また、作製するファイバーグレーティングの長さが異なれば、このくさび角度とくさび長も変えなければならなくなることが、当然、推定される。従って、くさび状光学板を挿入して図３（ｂ）を実現する非特許文献５に開示されている方法は、指定されたある１つの反射波長で、しかも指定されたある長さのファイバーグレーティングの作製のみに限定されるので、他の異なる反射波長のファイバーグレーティングや他の異なる長さのファイバーグレーティング作製には適していないという大きな欠点がある。
【００１７】
図３に示す手法によるアポダイゼーション付与の方法は、きわめて明瞭でかつシンプルであり、大きな効果を発揮できる特徴を潜在的に有している。しかしながら、非特許文献５に開示されているくさび状光学位相板の挿入ではあまりにも制約条件が多く、図３に示す手法によるアポダイゼーション付与の特徴を充分に発現させることは困難である。我々は、非特許文献５に開示されている従来法に替わって、図３のアポダイゼーションの優れた潜在的特徴を発現させる方法を確立することに動機づけをみいだし、新規方法の研究開発を行い本発明に到った。すなわち、本発明の課題は、非特許文献５で述べられている諸制約条件から解放されて、任意の反射波長を有しかつ任意の長さを有するファイバーグレーティングを作製し、２光束干渉法装置の大きな特徴である２つのビーム束の対称性（図４における左右対称性）を維持し、高い精度でファイバーグレーティング作製パラメータを制御し、そして高い再現性をもって、図３（ｂ）に示すアポダイゼーションを付与したファイバーグレーティングを作製する技術を提供し、併せてその量産に貢献できる新しい技術を提供することである。
【課題を解決するための手段】
【００１８】
本発明の特徴を定量的に規定するためには、図３の理屈の定式化が必要である。以下にその定式化を述べ、その後に本発明の特徴を説明する。
【００１９】
２つのファイバーグレーティングがあって、第１のファイバーグレーティングの長手方向屈折率変調をＡ１とする。図３（ａ）の実線のように一様な振幅で、ファイバーグレーティング中央部で１の大きさに、端部で０の大きさになっているとすると、
【００２０】
【数２】
0004448922.tif 000003
【００２１】
と表され、ファイバーグレーティングの左右両端の端部では、ファイバーグレーティングの長さをＬFBG、変調の数をＮ個とすると、
【００２２】
【数３】
0004448922.tif 000004
【００２３】
【数４】
0004448922.tif 000005
【００２４】
となる。第２のファイバーグレーティングの屈折率周期をΛ’とすると、屈折率変調は
【００２５】
【数５】
0004448922.tif 000006
【００２６】
と表される。図３では第１と第２のファイバーグレーティングの右端での屈折率周期の位相差がπである場合であり、この位相差を任意の値Δとすると、Δは屈折率周期ΛおよびΛ’との間に
【００２７】
【数６】
0004448922.tif 000007
【００２８】
の関係がある。式（５）の第２のファイバーグレーティングの屈折率変調はこの位相差Δを用いて、
【００２９】
【数７】
0004448922.tif 000008
【００３０】
と表され、式（１）に関連して説明したように、変調屈折率の周期Λ、Λ’の大きさは約０．５μｍで、ファイバーグレーティング長Ｌは数ｍｍから数１０ｍｍであり、従って、Λ／ＬFBGは１０−４乃至はそれ以下である。Δの大きさはπと同じオーダーであり、従って、式（７）の引数の括弧内の第２項は微小量である。すなわち、
【００３１】
【数８】
0004448922.tif 000009
【００３２】
である。変調屈折率の周期がΛおよびΛ’の２つのファイバーグレーティングを重ねて得られるファイバーグレーティングの屈折率変調Ａ３は
【００３３】
【数９】
0004448922.tif 000010
【００３４】
と表され、これは三角関数の公式を用いて
【００３５】
【数１０】
0004448922.tif 000011
【００３６】
と書き直すことができる。２つの変調屈折率周期が近接している我々の課題に対して、これを式（２）と式（７）に適用すると、
【００３７】
【数１１】
0004448922.tif 000012
【００３８】
【数１２】
0004448922.tif 000013
【００３９】
【数１３】
0004448922.tif 000014
【００４０】
【数１４】
0004448922.tif 000015
【００４１】
となるから、重ねて得られるファイバーグレーティングの振幅変調は
【００４２】
【数１５】
0004448922.tif 000016
【００４３】
と書き直すことができる。右辺後半のｃｏｓ（２πｙ／Λ）が屈折率変調で、右辺前半のｃｏｓ（Δ／ＬFBG・ｙ）が屈折率変調の振幅の分布、すなわちアポダイゼーションの形状を表している。式（１）に関連して述べたように屈折率変調の周期の数Ｎはおおよそ数千乃至数万あるが、図３では理解を容易にするため十数個で示した。式（１５）で表される２つのファイバーグレーティングの端部での屈折率変調の位相差Δがπの場合、中央部で強めあい、端部で打ち消しあって、その結果得られる重ね合わせたファイバーグレーティングは図３（ｂ）に示すように、図１（ｃ）に示す理想的なアポダイゼーションに近いコサイン型アポダイゼーションが付与されることになり、反射スペクトルのサイドローブは図１（ｄ）のように抑制することが可能となる。
【００４４】
２つのファイバーグレーティングの位相が、中央部で同じであり、端部で位相差がΔの場合、屈折率周期の差（Λ’−Λ）および反射波長の差δλ＝（λFBG’−λFBG）は
【００４５】
【数１６】
0004448922.tif 000017
【００４６】
【数１７】
0004448922.tif 000018
【００４７】
となる。ここでｎeffは式（１）で述べた光ファイバーの実効屈折率である。
【００４８】
しかしながら、この理論に基づいて図３（ｂ）に示すような良好なアポダイゼーションの付与を実現するには、ファイバーグレーティング作製方法において３つの条件が満足されなければならない。最初の条件は、「重ね合わせる２つのファイバーグレーティングの屈折率変調の位相差Δは、ファイバーグレーティングの長手方向中央部でゼロ、すなわち同位相であること」（条件１）であり、次に「この位相差Δは、ファイバーグレーティング端部へ向けて徐々に増え、端部でπの大きさ、すなわち、逆位相であること」（条件２）、そして３つ目が「重ね合わせる２つのファイバーグレーティングの屈折率変調の振幅が同じであること」（条件３）の３つの条件がすべて満足されなければ図３（ｂ）の良好なアポダイゼーションは得られない。
【００４９】
次に、位相マスクを用いて入射ビームを対称に２分岐する２光束干渉法装置を用いて、この干渉縞ピッチ制御によるアポダイゼーションを付与する方法の理屈を述べる。紫外線レーザー光を、回折格子周期がｐである位相マスクに入射させると図４の位相マスク１の下に示すように角度θで＋１次光と−１次光が左右対称に出射される。紫外線レーザー光の波長をλUVとすれば、角度θは
【００５０】
【数１８】
0004448922.tif 000019
【００５１】
である。２つのビーム束が２つのミラーでそれぞれ反射して、図４のように光ファイバーに角度βで入射するとき干渉縞の周期Λは
【００５２】
【数１９】
0004448922.tif 000020
【００５３】
の関係式で決まる。２つのミラーの互いに平行（すなわち位相マスクへの入射紫外線レーザー光の光軸と平行）な位置からの回転角度をαとすると、作製されるファイバーグレーティングの反射波長λFBGは、入射角βは図４から分かるようにβ＝θ−２αであるから、式（１）および式（１９）を用いて
【００５４】
【数２０】
0004448922.tif 000021
【００５５】
となる。２つのミラーの回転角度αを、微小角εだけ追加して回転させて（α＋ε）へ回転させて得られる反射波長λFBG'および波長の差δλFBG＝（λFBG−λFBG'）は、ε＜＜α、|θ−２α|であることを用いて、
【００５６】
【数２１】
0004448922.tif 000022
【００５７】
【数２２】
0004448922.tif 000023
【００５８】
式（１８）乃至式（２０）が２光束干渉法装置における条件である。式（２２）と式（１７）から、重ね合わせる２つのファイバーグレーティングの端部での位相差Δと、２つのミラーの微小回転角εとの関係式が得られる。
【００５９】
【数２３】
0004448922.tif 000024
【００６０】
重ね合わせる２つのファイバーグレーティングの端部での位相差Δがπのときは次式が得られる。
【００６１】
【数２４】
0004448922.tif 000025
【００６２】
以上は、反射波長がわずかに異なる２つのファイバーグレーティングを重ね合わせることによってアポダイゼーションを付与することができる理屈を定式化したものであるが、これは反射波長がわずかに少しずつ異なる複数のファイバーグレーティングをＮ個（Ｎは偶数）重ね合わせることによっても可能である。すなわち、反射波長がわずかに異なる２つのファイバーグレーティングをペアとして重ね合わせ、さらに反射波長がわずかに異なる２つのファイバーグレーティングを別のペアとして重ね合わせて形成すればよい。２つのペア（Ｎ＝４、すなわち合計４つのファイバーグレーティング）に対する場合の理屈を図９に示す。図では図３と同様に、理解を容易にするため周期の数は少なくして示した。図９（ａ）および（ｂ）に示すように、ペアとなる２つのそれぞれのファイバーグレーティングの長手方向屈折率分布変調は振幅が同じでその中央部で強め合いそしてその端部で互いに打ち消し合っているためアポダイゼーションが付与されたファイバーグレーティングを構成し、このペアを複数個（図９はペア２個（Ｎ＝４）に対する場合である。）重ね合わせれば、良好なファイバーグレーティングを形成することが可能である。
ペアの数は任意であるが、ペアの中のそれぞれのファイバーグレーティングの長手方向屈折率変調の位相は、図１０に示すように、互いにその端部でπだけ異なって打ち消しあっていることが必要である。図１０（ａ）はペア１個（合計２個のファイバーグレーティング）で、（ｂ）はペア２個（合計４個のファイバーグレーティング）で、図（ｃ）はペアがＮ／２個（合計Ｎ個のファイバーグレーティング）の場合に対するファイバーグレーティング端部での屈折率変調位相差の関係を極座標で示した図である。ペアの数は任意で、この数を極度に多く取れば２つのミラーの微小角度回転を連続して行うことと等価になる。
【００６３】
以上の本発明の定式化を踏まえて、本発明の特徴を次に述べる。
【００６４】
本発明の第１の特徴は、紫外線レーザー光を照射して、光ファイバー長手方向の屈折率変調振幅にアポダイゼーションを付与したファイバーグレーティングを作製する方法及びその製造装置において、
（ｉ）位相マスクを用いて入射ビームを対称に２分岐する２光束干渉装置を用いて、
（ii）光ファイバーを、その長手方向において入射紫外線レーザー光軸が作製されるファイバーグレーティングの中央となるように配置して、
（iii）紫外線レーザー光を照射して１つのファイバーグレーティングを形成し、
（iv）その後に続けて、光ファイバーは動かさずにそのまま保持した状態で、２光束干渉装置の２つのミラーを入射紫外線レーザー光軸に対して互いに対称に回転させ、
（ｖ）１つ目のファイバーグレーティングの上に重ねて同じパワーの紫外線レーザー光を略同一時間連続して照射する
手段を有し、これらの手段によって、
（ａ）屈折率変調周期がわずかに異なる２つのファイバーグレーティングが重ね描きして形成され、
（ｂ）２つのファイバーグレーティングの屈折率変調の長手方向位相がファイバーグレーティングの中央部で同位相であり、かつ端部で逆位相とすることにより、
これらの２つのファイバーグレーティングの重ね合わせによって、アポダイゼーションが付与される制御が可能である。
【００６５】
本発明の第２の特徴は、ファイバーグレーティングの所望の長さＬおよび反射波長λFBG、用いる位相マスクの１次光回折角θ、および２つのミラーの平行からの回転角度αを用いて式（２４）で規定される微小回転角ε0を求めて、２つ目のファイバーグレーティング形成のときにこの微小回転角ε0を２つのミラーに対称に与えれば、図３（ｂ）に図示するアポダイゼーションが得られる。ここでミラーを微小回転角ε0だけ回転する方向は、２つのミラーで対称であれば増やす方向でも減らす方向でもよい。
【００６６】
本発明の第３の特徴は、上述第２の特徴に記載するミラー微小回転角度εが、式（２４）で規定する大きさの角度ε0を用いて、
【００６７】
【数２５】
0004448922.tif 000026
【００６８】
の範囲にあることである。この範囲については、我々の実験結果である実施例２に基づくもので、この式は実施例２に記載する式（２９）と同じである。
【００６９】
本発明の第４の特徴は、上述第２の特徴に記載するファイバーグレーティングの所望の長さＬFBGを用いて式（２４）で規定する大きさの角度ε0回転させる場合において、ファイバーグレーティング長を0.75×ＬFBG以上でかつ1.25×ＬFBG以下の範囲内の大きさに設定することである。この範囲は、我々の実験結果である実施例２で求めた式（２８）に基づくものである。
【００７０】
本発明の第５の特徴は、上述第３および第４の特徴を、視点を変えてファイバーグレーティング反射波長の観点に立って等価的に規定したものであり、２つのファイバーグレーティングの反射波長がきわめて近接しており、その差Δλの大きさが次式の範囲内にあることである。
【００７１】
【数２６】
0004448922.tif 000027
この式の導出の根拠は上述理論定式化における式（１７）に基づくものであり、その範囲を、我々の実験結果である実施例２で求めた式（３０）に基づくものである。
【００７２】
本発明の第６の特徴は、上述第１の特徴における光ファイバーの配置位置について、入射紫外線レーザー光軸からのファイバーグレーティングの長手方向中央部のズレ量の大きさｓがファイバーグレーティング長ＬFBGの１／５以下であるとするもので、この許容範囲は我々の実験の実施例３の結果である式（３１）に基づくものである。
【００７３】
本発明の第７の特徴によれば、上述第１の特徴における２つ目ファイバーグレーティング形成のための紫外線レーザー光照射時間Ｔ2と１つ目ファイバーグレーティング形成のための紫外線レーザー光照射時間Ｔ1の間に次式が成り立つようにそれぞれの照射時間Ｔ1およびＴ2を決めれば、良好なアポダイゼーションを付与したファイバーグレーティングが作製できる。この許容範囲は、我々の実験の実施例４の結果である式（３２）に基づくものである。
【００７４】
【数２７】
0004448922.tif 000028
【００７５】
本発明の第８の特徴によれば、２つのミラーの回転を２段階として近接して反射波長の異なる２つのファイバーグレーティングを重ね合わせて形成する第１の特徴の工程を、多段階のミラー回転として近接して反射波長の異なる多数のファイバーグレーティングを重ね合わせることで、良好なアポダイゼーションを付与したファイバーグレーティングを作製することができる。反射波長がわずかに異なる２つのファイバーグレーティングをペアとして重ね合わせ、さらに反射波長がわずかに異なる２つのファイバーグレーティングを別のペアとして重ね合わせて形成すればよい。図９は、２つのファイバーグレーティングからなるペアを２つ、すなわち合計４つのファイバーグレーティングを重ね合わせた場合で、ペアの数は任意にできる。ペアの数は極度に多く取れば２つのミラーの微小角度回転を連続して行うことと等価になり、２つのミラーの微小角度回転は一定の回転速度で連続して行ってもよい。
【発明の効果】
【００７６】
本発明の方法で、位相マスクを用いて入射ビームを対称に２分岐する２光束干渉法装置を用いてファイバーグレーティング作製を行えば、２つのビーム束の一方にのみくさび状光学位相板を挿入する等の従来法における多くの制約条件から解放されて、長さの異なるファイバーグレーティングや、反射波長の異なるファイバーグレーティング等を式（２４）で規定される微小角度だけ２つのミラーを対称に回転することで、コサイン型アポダイゼーションを付与してサイドローブを大きく抑制したファイバーグレーティングを得ることができる。２光束干渉法装置に、従来法のようにくさび状光学位相板等の光学部品を新たに追加するわけではなく、すでに回転機構を有する２つのミラーに微小角の回転を与えるだけであるため、部品点数を増やすことなく、優れたアポダイゼーション付与を実現できる大きな効果が得られる。
【発明を実施するための最良の形態】
【００７７】
本発明を実施するための最良の形態は、位相マスクを用いて入射ビームを対称に２分岐する２光束干渉法装置を用いて、ファイバーグレーティングの長手方向の位置が入射紫外線レーザー光軸で中央となるように配置し、紫外線レーザー光を照射して１つのファイバーグレーティングを形成し、その後、続けて２光束干渉法装置の２つのミラーを入射紫外線レーザー光軸に対して互いに対称に式（２３）でΔ＝πと置いて規定される大きさの角度εだけ回転させてから、１つ目のファイバーグレーティングの上に重ねてほぼ同じ時間同じパワーの紫外線レーザー光を連続して照射し、２つ目のファイバーグレーティングを形成することで実現できる。
【実施例１】
【００７８】
我々の２光束干渉法装置を用いて本発明のアポダイゼーション付与ファイバーグレーティング作製実験を行った。２光束干渉法装置を図４に示す。位相マスク１に直角に入射する紫外線レーザー光５は、位相マスク１でその回折現象によって左右に角度θで対称に２つのビーム束に分岐され、それぞれのビーム束は左右に対称に配置されたミラー２で反射され、光ファイバー４の位置で交差し、２つのビーム束の干渉で干渉縞ができ、この干渉縞のパターンが光ファイバーに刻印されファイバーグレーティングが形成される。用いた紫外線レーザーは、波長λUVが２４８ｎｍのＫｒＦエキシマレーザー（ラムダフィジックス社製Ｃｏｍｐｅｘ−１０２ＭＪ、不安定共振器付き）である。位相マスクは、StockerYale社製のLasiris位相マスク（回折格子ピリオドｐ＝１０７１．２９ｎｍ）である。位相マスクへの入射エキシマレーザー光は、位相マスクの前で、焦点距離４５１．９ｍｍのシリンドリカルレンズ（図示せず）で絞り、さらにスリット６の開口幅を調整し光ファイバーの長手方向に整形して作製するファイバーグレーティングの長さを設定した。本実施例ではファイバーグレーティング長は５．５ｍｍとした。位相マスク１と光ファイバー４の間隔ＬＭＦは３００．３ｍｍに、位相マスク１とミラー回転軸３の距離ｕは３０８．７ｍｍに、２つのミラー回転軸間隔の半値ｓは３５．７４ｍｍとした。これらの光学構成部品はすべて入射光５の光軸に対して対称に配置した。本実施例におけるミラー回転角αは略ゼロ度に、すなわち左右のミラーは平行となるように設定した。使用した光ファイバーには標準シングルモードファイバーＳＭＦ２８を用い、エキシマレーザー光に対する感光性を高めるために、実験に先立って、１００気圧の水素ガス雰囲気に室温で１０日間保持し、水素ローディング処理を施した。エキシマレーザー出力は、１パルスあたりのエネルギーは３０ｍＪで、パルスくり返し周波数２０Ｈｚとした。ファイバーグレーティングの反射および透過スペクトルは、光ファイバーにＡＳＥ光源（ファイバーラボ社製ＡＳＥ−ＦＬ７００４光源）の光を入れ、２台のスペクトラムアナライザー（アドバンテスト社製Ｑ８３８４）でそれぞれ測定した。本実施例では２つのミラーは互いに平行であるため、作製されるファイバーグレーティングの反射波長は、式（１）で位相マスクのピリオドからΛ＝ｐ／２＝１０７１．２９ｎｍ／２とし、ＳＭＦ２８ファイバーの実効屈折率ｎeff＝１．４４７から、λFBG＝１５５０．１ｎｍと予測される。
【００７９】
最良の実施形態は、２光束干渉装置で、まず１つのファイバーグレーティングを形成し、その後、続けて２つのミラーを入射紫外線レーザー光軸に対して互いに対称に式（２３）でΔ＝πと置いたときの角度εだけ回転させてから、２つ目のファイバーグレーティングを重ね描きで形成することで実現できる。位相マスクの１次回折角θは、式（１８）からλUV＝２４８ｎｍ、ｐ＝１０７１．２９ｎｍを用いて、θ＝１３．３８５度となる。ミラー回転角αは設定のゼロと置き、ファイバーグレーティング長Ｌ＝５．５ｍｍとして、式（２３）で予測されるミラーの回転角度は、０．０００６６４度となる。実験ではこの回転角度を０.０００６６度とし、エキシマレーザー光照射時間は１つ目のファイバーグレーティングに対して１５秒間、２つ目のファイバーグレーティングに対して１７秒間とした。その結果得られたファイバーグレーティングの反射スペクトルを図５（ｂ）に太線データで示す。比較のため、ミラー回転を行わず同じ照射時間（１５＋１７＝３２秒間）照射して作製したアポダイゼーション付与なしのファイバーグレーティング反射スペクトルを同図（図５（ｂ））に細線で示す。アポダイゼーションなしで見られる多くのサイドローブ（側波体ともいう）は、アポダイゼーションを施した場合大きく抑制されていることが明瞭に分かる。本発明の方法の有効性がきわめて効果的であることが証明できた。
なお、反射中心における透過阻止量は、アポダイゼーション付与なしの場合、−２．９ｄＢで、アポダイゼーション付与ありの場合、−１．３ｄＢであった。アポダイゼーションありで透過阻止量の大きさが小さくなったのは、ファイバーグレーティング端部で２つのファイバーグレーティングの重ね描きで長手方向の屈折率変調が打ち消し合い、長手方向累積値が実効的に減ったためである。
【００８０】
図５（ａ）はコンピューターシミュレーションの結果である。シミュレーションには、信頼性の優れている“IFO_grating”コンピューターソフトウェアー（Optiwave Corporation社）を用いた。このソフトウェアーでは、光ファイバーのコア部およびクラッド部の屈折率分布を与え、コア部に屈折率変調のグレーティングの周期Λとその長さおよび屈折率の変調成分と非変調成分をインプットして、このグレーティングに光が入ったときの反射および透過のスペクトルが計算される。アポダイゼーションに関しては、光ファイバー長手方向の屈折率変調振幅の分布に所望の依存性を持たせて入力できる。シミュレーションのための入力パラメータは、光ファイバーの屈折率分布は、実験で用いたＳＭＦ２８シングルモードファイバーに合わせて、コア径８．１４μｍ、クラッド径１２５μｍ、コア屈折率１．４４９５５、クラッド屈折率１．４４４３のステップインデクス型とした。実効屈折率ｎｅｆｆは１．４４７である。ファイバーグレーティングの周期Λは５３５．６５ｎｍとし、その長さは実験に合わせて５．５ｍｍとし、アポダイゼーションの強度分布は式（１５）のコサイン分布を持たせ、反射および透過のスペクトルを計算した。屈折率変調振幅の大きさはアポダイゼーションなしに対して反射率の実験値を参照値とし、Δｎ＝０．０００１として計算した。図５（ｂ）の実験に合わせてシミュレーションしたこの結果を図５（ａ）に示す。図中の塗りつぶし挿絵は、長手方向のアポダイゼーション振幅の分布である。シミュレーション結果は実験結果と良好に対応しており、サイドローブ抑制の効果はハッキリと見て取れる。
【００８１】
本実施例によって、本発明のアポダイゼーション付与方法の効果がきわめて大きいことが、理論的にも強く支持されて、明確に実証された。
【実施例２】
【００８２】
本実施例では、実施例１の図５（ｂ）の実験条件に対して、ファイバーグレーティング長を変えて、アポダイゼーション付与の効果のファイバーグレーティング長に対する依存性を実験で調べた。ファイバーグレーティング長は、図４のスリット６を左右へその開口幅を中心対称に広げたり狭めたりして変化させた。アポダイゼーション付与のための２つのミラーの回転条件は実施例１と同じにした。光ファイバーの位置での干渉縞のパターンは５．５ｍｍ長で半周期のコサイン型である。図６（ａ）はＬ＝４ｍｍからＬ＝１１ｍｍまで変化させて測定した反射スペクトルで、図６（ｂ）はそれぞれの実験条件に対応するシミュレーション計算結果のスペクトルである。１つ目と２つ目のファイバーグレーティング形成のためのエキシマレーザー光照射時間は、それぞれ１５秒間と２５秒間とした。図中の塗りつぶし挿絵は、長手方向のアポダイゼーション振幅の分布である。
【００８３】
ファイバーグレーティングの端部で２つのファイバーグレーティングの屈折率周期の位相差Δがπのときで、Ｌ0＝５．５ｍｍのとき最適のアポダイゼーションが期待される。図６（ａ）の実験結果と図６（ｂ）のシミュレーション計算結果から分かるように、期待されるファイバーグレーティング長Ｌ0＝５．５ｍｍよりも短いＬmin＝４ｍｍでも、最適値ではないが、アポダイゼーションの効果は充分に見られる。また、長い方でもＬmax＝７ｍｍでも見られる。しかし、最も良好にサイドローブが抑制されているのはＬ0＝５．５ｍｍのときである。この実験からファイバーグレーティング長は最適値から少々ずれていてもアポダイゼーションは得られ、本実施例で確認したその範囲は
【００８４】
【数２８】
0004448922.tif 000029
【００８５】
にあればよいことが分かる。なお、Ｌ＝１１ｍｍにおいては、得られたスペクトルのピークは２つに分裂しており、これは２つのファイバーグレーティングの反射波長が異なりすぎているため、２つのスペクトルを単に重ねた状態に近づいていることを意味している。
【００８６】
この実験ではミラーの回転角度を一定にしてスリットの開口幅を変えてファイバーグレーティング長依存性を見たが、前述の理論から分かるように、この実験はファイバーグレーティング長を一定としてミラーの回転角度を変えた場合と内容的には等価である。ファイバーグレーティング長をＬ0に固定し、ミラー回転角度εを式（２３）で規定される角度ε0から変えた場合、同式を用いて式（２８）を書き直せば、
【００８７】
【数２９】
0004448922.tif 000030
【００８８】
がミラー回転角度εの許容範囲となる。
【００８９】
このミラー回転角度εの許容範囲は、重ね合わせる２つのファイバーグレーティングの反射波長の差Δλで等価的に表現することもできる。すなわち、式（２３）を用いて、
【００９０】
【数３０】
0004448922.tif 000031
と表すことができる。
【実施例３】
【００９１】
２つのファイバーグレーティングを重ね合わせてコサイン型アポダイゼーションを付与するには、２つのミラーを対称に回転させる場合、実施例１で示したように、ファイバーグレーティングの長手方向の中央部の位置が入射紫外線レーザー光の光軸延長線上にあることが必要である。実施例２と同じように、この位置も、厳密に入射紫外線レーザー光の光軸延長線上になければならないわけでなく、許容範囲が考えられる。
【００９２】
本実施例実験では、図４のスリット６（開口は５．５ｍｍ長）を左右にシフトさせてその影響を見た。その結果を図７に示す。ｓは、ファイバーグレーティングの長手方向の中央部の位置の、入射紫外線レーザー光の光軸延長線からのズレ量で、これをファイバーグレーティング長Ｌで規格化したのがｓ／Ｌである。実験ではｓ＝０とｓ＝２．７５ｍｍの２点しか押さえていないので、その間のスペクトルはコンピュータシミュレーションで補完して求めた。スリット６がなければ、光ファイバーの位置での２つのビーム束の干渉縞の振幅は、入射紫外線レーザー光の光軸延長線を中央にして対称に位相マスクの回折格子幅にわたってコサイン型を繰り返している。スリット６でそのうちの５．５ｍｍ長を図７（ｂ）の挿絵のように切り出した屈折率変調分布が得られている。図６（ｂ）はコンピュータシミュレーションによる反射スペクトルで、図６（ａ）は実測した反射スペクトルである。ｓ／Ｌ＝１／２の場合、反射スペクトルピークは２つにスプリットしており、シミュレーション結果も忠実にこの様子を再現している。シミュレーション結果はこのように信頼性が高いので、ｓ／Ｌ＝０とｓ／Ｌ＝１／４の間はシミュレーション結果で補完した。図７（ｂ）の結果から、アポダイゼーション効果の最適値はｓ／Ｌ＝０で得られるが、ｓ／Ｌの値は次式の範囲内にあれば充分に効果があることが分かる。
【００９３】
【数３１】
0004448922.tif 000032
【実施例４】
【００９４】
本発明の理論の定式化で書いたように重ね描きする２つのファイバーグレーティングの屈折率変調の振幅は同じであることが必要である。この振幅は、紫外線レーザー光の照射時間に比例することが予測される。１つ目と２つ目のファイバーグレーティング形成のためのエキシマレーザー光照射時間は、実施例１の実験では、それぞれ１５秒間と１７秒間とし、実施例２の実験では、それぞれ１５秒間と２５秒間とした。本実施例では、１つ目のファイバーグレーティング形成のためのエキシマレーザー光照射時間を１５秒間として、２つ目の照射時間を０秒間から３５秒間まで変える実験を行った。他の実験条件は実施例１と同じである。この結果を図８に示す。１つ目と２つ目のエキシマレーザー光照射時間をそれぞれＴ1およびＴ2とすると、サイドローブが最も効率よく抑制されているのはＴ2＝１５秒間乃至１７秒間である。２つ目の照射時間Ｔ2が１つ目の照射時間Ｔ１より同じか少し長いということは、屈折率変調振幅は照射時間に対しておおよそ線形的に増えていくが、描き込み時間が長くなると描き込み効率が若干低下することを意味している。実験で確認された図８のスペクトルデータから、照射時間は最適の時間から少しずれていてもＴ2＝１０秒間乃至２５秒間であればアポダイゼーション付与は良好に効いていることが分かる。この結果を数式化すると次式のようになる。
【００９５】
【数３２】
0004448922.tif 000033
【実施例５】
【００９６】
本発明の第８の特徴を実証するために、２つのミラーの微小角度回転を連続して行い、良好なアポダイゼーションを得ることができた実験結果について述べる。
本実施例の実験条件は、２つのミラー微小角度連続回転とエキシマ紫外線レーザー光照射時間に関する条件以外はすべて実施例１と同じである。２つのミラー回転角度を０．０００６６度だけ１分３０秒かけて一定速度で回転させ、この１分３０秒間の時間、エキシマ紫外線レーザー光を照射して、アポダイゼーションを付与したファイバーグレーティングの反射スペクトルを図１１に太線で示す。この場合、透過阻止量は−１２ｄＢであった。この実験結果におけるアポダイゼーション付与の効果を見るため、２つのミラーを回転させず固定させてアポダイゼーションを付与しないで作製したファイバーグレーティングの反射スペクトルを同じ図１１に細線で示す。エキシマ紫外線レーザー光照射時間は同じ１分３０秒間である。この場合の透過阻止量は−２４ｄＢであった。
図の太線のデータ（アポダイゼーションあり）と細線（アポダイゼーションなし）のスペクトルを比較すれば、サイドローブが極めて顕著に明瞭に抑制されていることが分かる。アポダイゼーションなしの場合のサイドローブは短波長側で−７ｄＢであるが、本発明の方法によるアポダイゼーションありでは長波長側で−２２ｄＢまで、−１５ｄＢ抑制されている。このｄＢ量は割合に換算すれば、１０−１５ｄＢ／１０＝３．２％となり、本発明の効果が極めて有効であることを示している。
【産業上の利用可能性】
【００９７】
本発明の方法でファイバーグレーティングを作製すれば、その反射スペクトルにおけるサイドローブを大きく抑制して、ファイバーグレーティングが潜在的に有する優れた反射特性および透過特性を充分に発現させることができ、光信号を利用する各種デバイス、装置、システムに、例えば、高密度波長多重光通信機器、レーザーダイオード外部共振器、ファイバーレーザー共振器、温度・歪み等の各種センサー等々に広く応用され、重要な役割を果たすことができる。
【図面の簡単な説明】
【００９８】
【図１】アポダイゼーションの原理について説明する図である。（ａ）および（ｃ）は光ファイバー長手方向の屈折率分布で、（ｂ）および（ｄ）はファイバーグレーティングの反射スペクトルである。（ａ）および（ｂ）はアポダイゼーションなしで、（ｃ）および（ｄ）はアポダイゼーションありのファイバーグレーティングに対するものである。
【図２】アポダイゼーションを付与する従来法の手順の一例である。
【図３】長手方向屈折率分布が（ａ）に示す点線と実線の２つのファイバーグレーティングを重ね合せて（ｂ）に示すアポダイゼーション付与を得る方法を示す図である。
【図４】本発明の方法を実現する２光束干渉法ファイバーグレーティング作製装置の図である。本発明の実施例の実験に用いた２光束干渉法作製装置の平面図でもある。
【図５】本発明の方法で作製したファイバーグレーティングの反射スペクトル（ｂ）とコンピュータシミュレーションで得られた反射スペクトル（ａ）である。図には、比較のため、アポダイゼーションありとなしを重ねて示す。実施例１で詳細に説明する。
【図６】本発明の方法で作製したファイバーグレーティングの反射スペクトル（ａ）とコンピュータシミュレーションで得られた反射スペクトル（ｂ）で、この場合は２つのミラーの微小回転角度を一定にしてファイバーグレーティング長を変化させたスペクトルデータである。実施例２で詳細に説明する。
【図７】本発明の方法で作製したファイバーグレーティングの反射スペクトル（ａ）とコンピュータシミュレーションで得られた反射スペクトル（ｂ）で、この場合はファイバーグレーティングの長手方向中央部を入射エキシマレーザー光軸からずらした実験の結果である。実施例３で詳細に説明する。
【図８】本発明の方法で作製したファイバーグレーティングの反射スペクトルで、１つ目のファイバーグレーティング作製のためのエキシマレーザー光照射時間を１５秒間に固定し２つ目のファイバーグレーティング作製のためのエキシマレーザー光照射時間を変化させた結果である。実施例４で詳細に説明する。
【図９】２つのファイバーグレーティングを重ね合わせてアポダイゼーションを付与させる図３の方法に対して、さらに別の２つをファイバーグレーティングを、すなわちペアを２つ、合計４つのファイバーグレーティングを重ね合わせてアポダイゼーション付与を得る方法を示す図である。
【図１０】重ね合わせて形成する２つのファイバーグレーティングのペアの数を増やした場合のファイバーグレーティングの端部における屈折率変調の位相差を極座標で示した図である。（ａ）は１と２で１つのペアを構成し、（ｂ）は１と３で１つのペアを、２と４で別のペアを構成し、（ｃ）は同じようにしてＮ／２個のペアに対する構成である。本発明の第８の特徴の説明で詳述する。
【図１１】２つのミラーの微小角度回転を一定速度で行ってアポダイゼーションを付与したファイバーグレーティングの反射スペクトル（太線）とミラーを固定させてアポダイゼーションなしで作製したファイバーグレーティングの反射スペクトル（細線）を示す図である。実施例５で説明する。
【符号の説明】
【００９９】
１  位相マスク
２  ミラー
３  ミラー回転軸
４  光ファイバー
５  紫外線レーザー光
６  スリット
【図１】
0004448922.tif 000037
【図２】
0004448922.tif 000038
【図３】
0004448922.tif 000039
【図４】
0004448922.tif 000040
【図５】
0004448922.tif 000041
【図６】
0004448922.tif 000042
【図７】
0004448922.tif 000043
【図８】
0004448922.tif 000044
【図９】
0004448922.tif 000045
【図１０】
0004448922.tif 000046
【図１１】
0004448922.tif 000047